(57)【要約】【課題】耐可塑剤性に優れ、地汚れの発生のない印画物を形成することができる熱転写シート提供すること。【解決手段】カード基材上に画像を形成するために用いられる熱転写シートであって、基材と、基材上に設けられ、バインダー樹脂と、染料と、平均粒子径が３〜５μｍのポリエチレンワックスが含有されてなる染料層とを有し、ポリエチレンワックスが、バインダー樹脂と染料の固形分総質量に対し、０．２５〜０．５質量％の割合で含有されている。【選択図】図１
2011212987.tif 000002
【特許請求の範囲】
【請求項１】
基材と基材上に設けられる染料層とを有する熱転写シートであって、
前記染料層には、少なくとも、バインダー樹脂と、染料と、平均粒子径が３〜５μｍのポリエチレンワックスが含有されており、
前記ポリエチレンワックスは、前記バインダー樹脂と染料の固形分総質量に対し、０．２５〜０．５質量％の割合で含有されていることを特徴とする熱転写シート。
【請求項２】
基材と、基材上に設けられ、バインダー樹脂と染料とを含有するイエロー染料層、マゼンダ染料層、及びシアン染料層とを有する熱転写シートであって、
前記イエロー染料層、マゼンダ染料層、シアン染料層のうち少なくとも１の染料層には、前記バインダー樹脂及び染料に加え平均粒子径が３〜５μｍのポリエチレンワックスが含有されており、
前記ポリエチレンワックスは、前記バインダー樹脂と染料の固形分総質量に対し、０．２５〜０．５質量％の割合で含有されていることを特徴とする熱転写シート。
【請求項３】
印画物の形成方法であって、
カード基材と、請求項１又は２に記載の熱転写シートを重ね合わせ、熱転写方式によりカード基材上に画像を形成する画像形成工程と、
前記画像形成工程後に、前記画像上に保護層を形成する保護層形成工程とを備えることを特徴とする印画物の形成方法。
【発明の詳細な説明】
【技術分野】
【０００１】
本発明は、熱転写シート、及び印画物の形成方法に関し、特に、耐可塑剤性に優れ、地汚れの発生のない印画物を形成可能な熱転写シート、及び印画物の形成方法に関する。
【背景技術】
【０００２】
透明性に優れ、中間色の再現性や階調性が高く、従来のフルカラー写真画像と同等の高品質画像が簡易に形成できるという理由から、昇華転写方式により印画物を形成することが知られている。印画物としては、身分証明書、運転免許証、会員証等多く分野で使用されているＩＤカードが知られている。
【０００３】
昇華転写方式には、基材シートの一方の面に染料層を設けた熱転写シートが使用される。この熱転写シートは、耐熱性を有する基材シートと、バインダーに昇華性染料を混合したインキを基材シート上に塗布・乾燥して形成した染料層とを備えたものである。そして、被転写体（例えば、カード基材）と染料層とを重ね合わせ、サーマルヘッドにより、熱転写シートの背面側から熱を印加して３色または４色の多数の色ドットを、被転写体上に移行させることで、被転写体上に画像が形成されてなる印画物が形成される。また、この印画物（例えば、ＩＤカード）は、昇華転写方式で形成された画像を保護するための保護層を設けられたものが一般的である。
【０００４】
ところで、被転写体上に画像を形成する画像形成時において、染料層と、被転写体との摩擦が大きい（滑り性が悪い）場合には、印画ジワが発生する等の問題が生ずることとなる。そこで、近時、摩擦係数をコントロールするための成分が含有された染料層を有する熱転写シートが知られている。例えば、特許文献１には、ポリエチレンワックスが染料層中に含有された熱転写シートが開示されている。
【先行技術文献】
【特許文献】
【０００５】
【特許文献１】特許第３２５８７７５号公報
【発明の概要】
【発明が解決しようとする課題】
【０００６】
しかしながら、特許文献１に開示がされているポリエチレンワックスを含有する染料層によれば、画像形成時の染料層と被転写体との摩擦係数のコントロールができるものの、画像形成時に染料とともにポリエチレンワックスも被転写体上に移行する。そして、この移行したポリエチレンワックスを含む画像上に画像を保護するための保護層を形成した場合には、ポリエチレンワックスと保護層との界面において膜浮きが生じ、印画物の耐可塑剤性が著しく低下することとなる。さらには、ポリエチレンワックスが染料で染まり、その色が被転写体上に移行した場合には、印画物に地汚れが発生することとなる。
【０００７】
特に、印画物の一つであるＩＤカードは、その使用環境から、高い剛性が求められており、ＩＤカードを構成する基材としては、一般的に、剛性の高いポリ塩化ビニル等の各種のプラスチックフィルムが用いられ、画像を保護するための保護層としては、剛性の高いラミネートフィルム等が用いられる。ここで、剛性の高いカード基材と、剛性の高い保護層とを用いてＩＤカードを形成した場合には、カード基材と保護層とのひずみも大きくなり、画像形成時に染料とともにポリエチレンワックスが移行した場合には、特に膜浮きの問題が顕著に生ずることとなる。
【０００８】
ここで、ポリエチレンワックスにかえて、染料層に他の滑り性を有する成分を含有させることで滑り性を担保することできるが、ＩＤカードの分野において画像と保護層との密着性を過酷な条件下で使用可能な程度まで高めるまでには至っていないのが現状である。このような状況下、本願発明者らは、ポリエチレンワックスが、耐可塑剤性を低下させる要因となる一方で、所定の条件下では、ポリエチレンワックスが画像と保護層との接着性を向上させる副次的な機能を有することを見出した。
【０００９】
本発明はこのような状況に鑑みてなされたものであり、画像と保護層との密着性、及び耐可塑剤性に優れ、地汚れの発生のない印画物を形成可能な熱転写シート、及び耐可塑剤性、画像と保護層との密着性に優れ、地汚れの発生のない印画物の形成方法を提供することを主たる課題とする。
【課題を解決するための手段】
【００１０】
上記課題を解決するための本発明は、基材と基材上に設けられる染料層とを有する熱転写シートであって、前記染料層には、少なくとも、バインダー樹脂と、染料と、平均粒子径が３〜５μｍのポリエチレンワックスが含有されており、前記ポリエチレンワックスは、前記バインダー樹脂と染料の固形分総質量に対し、０．２５〜０．５質量％の割合で含有されていることを特徴とする。
【００１１】
また、上記課題を解決するための本発明は、基材と、基材上に設けられ、バインダー樹脂と染料とを含有するイエロー染料層、マゼンダ染料層、及びシアン染料層とを有する熱転写シートであって、前記イエロー染料層、マゼンダ染料層、シアン染料層のうち少なくとも１の染料層には、前記バインダー樹脂及び染料に加え平均粒子径が３〜５μｍのポリエチレンワックスが含有されており、前記ポリエチレンワックスは、前記バインダー樹脂と染料の固形分総質量に対し、０．２５〜０．５質量％の割合で含有されていることを特徴とする。
【００１２】
また、上記課題を解決するための本発明は、印画物の形成方法であって、カード基材と、上記特徴を有する熱転写シートを重ね合わせ、熱転写方式によりカード基材上に画像を形成する画像形成工程と、前記画像形成工程後に、前記画像上に保護層を形成する保護層形成工程とを備えることを特徴とする。
【発明の効果】
【００１３】
本発明の熱転写シートによれば、耐可塑剤性に優れ、地汚れのない印画物を形成することが可能となる。また、本発明の印画物の形成方法によれば耐可塑剤性に優れ、地汚れのない印画物を形成することができる。
【図面の簡単な説明】
【００１４】
【図１】本発明の熱転写シートの一例を示す概略断面図である。
【図２】本発明の熱転写シートの一例を示す概略断面図である。
【図３】染料層の表面の拡大断面図である。
【図４】カード基材の一例を示す概略断面図である。
【発明を実施するための形態】
【００１５】
＜熱転写シート＞
以下に、本発明の熱転写シートについて図面を用いて具体的に説明する。図１は、本発明の実施形態を示す熱転写シートの概略断面図である。図１に示すように本発明の熱転写シート１０は、基材１と基材上に設けられる単一の染料層２とから構成されている。また、染料層２には、少なくとも、バインダー樹脂と、染料と、平均粒子径が３〜５μｍのポリエチレンワックスが含有されており、ポリエチレンワックスは、バインダー樹脂と染料の固形分総質量に対し、０．２５〜０．５質量％の割合で含有されていることを特徴とする。
【００１６】
以下、熱転写シートを構成する各層について図１を用いてさらに詳細に説明する。
【００１７】
（基材）
基材シート１は本発明の熱転写シート１０における必須の構成であり、染料層２を保持するために設けられる。基材の材料については特に限定されないが、熱転写時に加えられる熱に耐え、取り扱い上支障のない機械的特性を有することが望ましい。このような基材として、例えば、ポリエチレンテレフタレート等のポリエステル、ポリアリレート、ポリカーボネート、ポリウレタン、ポリイミド、ポリエーテルイミド、セルロース誘導体、ポリエチレン、エチレン・酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン・パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等の各種プラスチックフィルムまたはシートを挙げることができる。また、基材１の厚さは、その強度及び耐熱性が適切になるように材料に応じて適宜設定することができ、２．５〜１００μｍ程度が一般的である。
【００１８】
（染料層）
図１に示すように基材１上（図１に示す場合には基材１の上面）には染料層２が設けられている。染料層２は、本発明の熱転写シート１０における必須の構成であり、染料と、樹脂バインダーと、平均粒子径が３〜５μｍのポリエチレンワックスとから構成されている。以下、染料層を構成する各成分について具体的に説明する。
【００１９】
＜染料＞
染料層２に含有される染料は本発明における必須の構成である。染料は、従来の熱転写シートに使用されている染料（例えば、特許４３３７３２０号公報に記載の染料）をそのまま使用することができ、特に限定されることはない。例えば、図１に示される染料層２が、イエロー染料層である場合には、従来公知のイエロー染料を、染料層２が、マゼンダ染料層である場合には、従来公知のマゼンダ染料を、染料層２が、シアン染料層である場合には、従来公知のシアン染料を適宜選択して用いることができる。例えば、イエロー染料としては、以下の化学式（１）、（２）に示される染料等を挙げることができ、マゼンダ染料としては、以下の化学式（３）〜（５）に示される染料等を挙げることができ、シアン染料としては、以下の化学式（６）〜（８）に示される染料を挙げることができる。また、色を調整するためにイエロー染料層にマゼンダ染料またはシアン染料を、マゼンダ染料層に、イエロー染料またはシアン染料を、シアン染料層にイエロー染料またはマゼンダ染料を少量添加することとしても良い。
【００２０】
【化１】
2011212987.tif 000003
【００２１】
【化２】
2011212987.tif 000004
【００２２】
【化３】
2011212987.tif 000005
【００２３】
【化４】
2011212987.tif 000006
【００２４】
【化５】
2011212987.tif 000007
【００２５】
【化６】
2011212987.tif 000008
【００２６】
【化７】
2011212987.tif 000009
【００２７】
【化８】
2011212987.tif 000010
【００２８】
染料層２に含まれる染料の含有量について特に限定はなく、使用する染料に応じて適宜設定することができ、染料層２の固形分総質量の３０〜７０質量％程度が一般的である。
【００２９】
（バインダー樹脂）
染料層２に含有されるバインダー樹脂は、本発明における必須の構成である。バインダー樹脂は、従来の熱転写シートに使用されている染料をそのまま使用することができ、特に限定されることはない。好ましいバインダー樹脂としては、エチルセルロース、ヒドロキシエチルセルロース、エチルヒドロキシエチルセルロース、ヒドロキシプロピルセルロース、メチルセルロース、酢酸セルロース、酪酸セルロース等のセルロース系樹脂、ポリビニルアルコール、ポリ酢酸ビニル、ポリビニルブチラール、ポリビニルアセタール、ポリビニルピロリドン、ポリアクリルアミド等のビニル系樹脂、ポリエステル等が挙げられる。また、バインダー樹脂は、上記に例示される樹脂等を、単独で用いてもよく２種以上を組み合わせて用いてもよい。これらの中では、耐熱性、染料の移行性等の観点からセルロース系、アセタール系、ブチラール系およびポリエステル系等より選択される樹脂を単独で、または２種以上を組み合わせて用いることが特に好ましい。
【００３０】
染料層２に含有されるバインダー樹脂の含有量について特に限定はなく、染料層２の固形分総質量の７０〜３０質量％程度が一般的である。
【００３１】
（ポリエチレンワックス）
また、染料層２には、ポリエチレンワックスが含有されている。ポリエチレンワックスは本発明における必須の構成である。本発明においては、染料層２に含有されるポリエチレンワックスが、平均粒子径が３〜５μｍの範囲のポリエチレンワックスであり、かつ、該ポリエチレンワックスは、バインダー樹脂と染料の固形分総質量に対し、０．２５〜０．５質量％の割合で含有されている点に特徴を有する。
【００３２】
上記平均粒子径のポリエチレンワックスが、バインダー樹脂と染料の固形分総質量に対し、上記の範囲で含有されてなる染料層２を有する本発明によれば、摩擦係数をコントロールすることができ、印画ジワの発生や、被転写体と染料層とが粘着することによる搬送不良を防止することができる。また、ポリエチレンワックスが染料によって着色され、その染料が被転写体上に移ることによる「地汚れ」も生じることはない。さらには、熱転写時（画像形成時）に染料とともに被転写体上に移行するポリエチレンワックスの量を、「画像と保護層との接着性」を向上させることができる範囲内で移行させることができる。
【００３３】
ここで、ポリエチレンワックスの平均粒子径及び含有量と、「地汚れ」、「画像と保護層との接着性」「耐可塑剤性」との関係について説明する。染料層２に含有されるポリエチレンワックスの含有量が、バインダー樹脂と染料の固形分総質量に対し、０．２５〜０．５質量％の割合で含有されていても、ポリエチレンワックスの平均粒子径が３μｍ未満である場合には、この範囲のポリエチレンワックスを含む染料層用塗工液を基材上に塗工し、その後乾燥した際に、乾燥時の熱によりポリエチレンワックスの山の部分が殆どなくなり、染料層の表面にポリエチレンワックスの山（ポリエチレンワックスによる凹凸）を発現させることができない。そうすると、熱転写時に、被転写体（例えば、カード基材）と染料層とが直接に密着してしまい、シワ等が発生することとなる。さらには、被転写体と染料層とが密着することによる搬送不良や、被転写体と染料層とが密着することで、染料層がこすれ「地汚れ」が生ずることとなる。
【００３４】
なお、ポリエチレンワックスの山とは、図３に示すように、染料層の表面から突出している部分のポリエチレンワックス（斜線部）を意味する。
【００３５】
一方、平均粒子径が５μｍより大きい場合には、熱転写時の熱により、ポリエチレンワックスそのものが、被転写体上に、大きな面積をもって転写されることとなる。そうすると、大きな面積をもって転写されたポリエチレンワックスが、被転写体上に存在することで、「画像と保護層との密着性」が悪くなり、画像（特に、染料とともに大面積で転写されたポリエチレンワックス部分）と保護層との界面で膜浮きが発生し、保護層形成後の印画物の「耐可塑剤性」を担保することができない。さらには、平均粒子径が５μｍより大きいと、ポリエチレンワックスが染料で染まり、その染料が被転写体上に移ることによる「地汚れ」が発生することとなる。
【００３６】
また、染料層２に含有されるポリエチレンワックスの平均粒子径が、３〜５μｍの範囲内であっても、ポリエチレンワックスの含有量が、バインダー樹脂と染料の固形分総質量に対し、０．２５質量％未満である場合には、画像形成時に被転写体上にポリエチレンワックスを殆ど移行させることができず、画像上に保護層を形成したときの「画像と保護層との密着性」が低下し、場合によっては膜浮きが生じ「耐可塑剤性」が低下することとなる。さらに、含有量が０．２５質量％未満である場合には、ポリエチレンワックスが染料で染まることによる「地汚れ」の発生は少ないものの、被転写体と染料層との摩擦係数を、「地汚れ」を防止することができる範囲までコントロールすることができず、被転写体と染料層とがこすれることによる「地汚れ」が発生することとなる。一方、ポリエチレンワックスの含有量が０．５質量％より多い場合には、染料層の表面に発現するポリエチレンワックスの山の数が多くなり、熱転写時（染料層転写時）に、被転写体へポリエチレンワックスが大きな面積をもって転写される。これにより、画像上に保護層を形成したときに、「画像と保護層との密着性」が悪くなり、画像（特に、染料とともに大面積で転写されたポリエチレンワックス部分）と保護層との界面で膜浮きが発生し、「耐可塑剤性」を担保することができない。
【００３７】
本発明は、平均粒子径が３〜５μｍの範囲のポリエチレンワックスを、バインダー樹脂と染料の固形分総質量に対し、０．２５〜０．５質量％の割合で含有させた染料層を有することから、被転写体上に「地汚れ」を生じさせることなく、また、「保護層との接着性」を向上させ、保護層形成後の印画物に優れた「耐可塑剤性」を付与することが可能となる。
【００３８】
ポリエチレンワックスの融点について特に限定はないが、融点の低いポリエチレンワックスは、一般的に分子量が低いため、ポリエチレンワックスが染料に染まりやすく地汚れが発生しやすい傾向となる。一方、融点が高いポリエチレンワックスは、被転写体への転写量が減少する傾向にあり、被転写体上に転写された場合であっても、保護層形成時の熱では、十分に保護層と接着せず、「画像と保護層との密着性」が低下する傾向となる。本発明においては、このような傾向を十分に考慮して、使用するポリエチレンワックスの融点を決定することができる。特に、本発明においては、融点８０℃〜１３０℃のポリエチレンワックスを好適に使用することができる。当該範囲の融点のポリエチレンワックスを用いることで、「地汚れ」の発生頻度を更に低下させるとともに、「画像と保護層との密着性」を更に向上させることができる。
【００３９】
また、本発明の熱転写シートは、図１に示すように、基材１上に単一の染料層２が設けられる構成をとっていてもよく、色相の異なる染料を含む複数の染料層を基材上に面順次に繰り返し形成したものであってもよい。例えば、図２に示すように本発明の熱転写シートが、基材１と、基材１上に設けられ、バインダー樹脂と染料とを含有するイエロー染料層２Ｙ、マゼンダ染料層２Ｍ、及びシアン染料層２Ｃとを有する構成であってもよい。イエロー染料層２Ｙ、マゼンダ染料層２Ｍ、及びシアン染料層２Ｃの染料、バインダー樹脂は上記で説明した染料、及びバインダー樹脂を用いることができここでの説明は省略する。
【００４０】
本実施形態においては、イエロー染料層２Ｙ、マゼンダ染料層２Ｍ、及びシアン染料層２Ｃのうち少なくとも１の染料層には、平均粒子径が、３〜５μｍのポリエチレンワックスが、バインダー樹脂と染料の固形分総質量に対し、０．２５〜０．５質量％含有される。
【００４１】
被転写体上に形成される画像は、イエロー染料、マゼンダ染料、シアン染料を被転写体上に順次移行させ、染料を重ね合わせることで形成される。したがって、イエロー染料層２Ｙ、マゼンダ染料層２Ｍ、及びシアン染料層２Ｃのうち少なくとも１の染料層に、本発明のポリエチレンワックスを含有させることで、被転写体上に染料が移行することで形成される画像に、「画像と保護層との密着性」を向上させることができる範囲内のポリエチレンワックスを含有させることができる。これにより、形成された画像と保護層との密着性を向上させ、画像と保護層との界面で膜浮きが生ずることによる耐可塑剤性の低下を防止することができる。
【００４２】
なお、ポリエチレンワックスが含有されていない染料層においては、「地汚れ」が発生しやすいことから、全ての染料層に本発明のポリエチレンワックスが含有されている場合と比較して、形成される印画物に若干の「地汚れ」が生ずることとなる。この「地汚れ」は、全ての染料層に本発明のポリエチレンワックスが含有されていない熱転写シートを用いて形成される印画物と比較すると微小であるものの、高品質画像が要求される分野においては、「地汚れ」の発生はできる限り少ないことが好ましい。
【００４３】
このような点を考慮すると、基材１上にイエロー染料層２Ｙ、マゼンダ染料層２Ｍ、及びシアン染料層２Ｃとを有する熱転写シートにおいては、全ての染料層（イエロー染料層２Ｙ、マゼンダ染料層２Ｍ、及びシアン染料層２Ｃ）に、平均粒子径が３〜５μｍの範囲のポリエチレンワックスが、バインダー樹脂と染料の固形分総質量に対し、０．２５〜０．５質量％の割合で含有されていることが好ましい。
【００４４】
また、染料層２には、本発明の趣旨を逸脱しない範囲で、上記の染料、バインダー樹脂、ポリエチレンワックスに加え、印画時の熱、圧力等により被転写体上に転写されることのない他の化合物を含有させることができる。このような他の化合物としては、離型剤を挙げることができる。染料層２に離型剤を含有させることで、被転写体と染料層との熱融着防止効果を向上させることができる。離型剤は、組み合わせる染料に応じて適宜選択することができ、特に限定はなく、例えば、リン酸エステル、シリコーン系界面活性剤、フッ素系界面活性剤などが使用可能である。また、離型剤は単独で用いてもよく、２種以上を組み合わせて用いてもよい。上記離型剤の中でも、リン酸エステルは、少量の添加で離型性を向上させることができるとともに、染料層２の表面形状に悪影響を与え難いことから、特に好ましく用いることができる。
【００４５】
なお、染料層中に離型剤を多く添加すると、基材と染料層との密着性が低下したり、基材上に染料層を形成する際に、基材が染料層を形成するための染料層用塗工液をはじき、均一な染料層の形成が困難となり、この染料層を有する熱転写シートを用いて画像を形成した場合に、画像に色ムラが生ずる虞がある。したがって、本発明において、染料層中に離型剤を含有させる場合には、このような問題が生じない範囲で、かつ熱融着防止効果が向上する範囲で少量用いることが好ましく、バインダー樹脂の全固形分１００質量部に対して、３質量部以下で含有されることが好ましい。このように、染料層２中に離型剤を少量含有させることで、基材と染料層との密着性を向上させることができ、また、均一な染料層の形成ができ、さらには、染料層の色相変化を防止することができる。なお、好ましい離型剤の１つであるリン酸エステルを、染料中に多量に含有させた場合には、染料を消色させる（色相を変化させる）場合があるが、リン酸エステルを上記のように少量含有させた場合には、色相が変化することはない。
【００４６】
（背面滑性層）
また、基材１の染料層２が形成された面とは反対面に、サーマルヘッドの滑り性を向上させ、スティッキングを防止する機能を有する耐熱滑性層を形成することとしてもよい。なお、耐熱滑性層は本発明における任意の構成である。耐熱滑性層は、耐熱性のある樹脂と熱離型剤又は滑剤の働きをする物質とを基本的な構成成分とする。
【００４７】
耐熱滑性層は、バインダー樹脂に滑り剤、界面活性剤、無機粒子、有機粒子、顔料等を添加したものを好適に使用し形成することができる。耐熱滑性層に使用されるバインダー樹脂は、例えば、エチルセルロース、ヒドロキシエチルセルロース、ヒドロキシプロピルセルロース、メチルセルロース、酢酸セルロース、酢酪酸セルロース、硝化綿などのセルロース系樹脂、ポリビニルアルコール、ポリ酢酸ビニル、ポリビニルブチラール、ポリビニルアセタール、ポリビニルピロリドン、アクリル樹脂、ポリアクリルアミド、アクリロニトリル−スチレン共重合体などのビニル系樹脂、ポリエステル樹脂、ポリウレタン樹脂、シリコーン変性又はフッ素変性ウレタン樹脂などが挙げられる。
【００４８】
これらの中でも、数個の反応性基、例えば、水酸基を有しているものを使用し、架橋剤として、ポリイソシアネートなどを併用して、架橋樹脂を使用することが好ましい。耐熱滑性層を形成する手段は、上記のごとき、バインダー樹脂に滑り剤、界面活性剤、無機粒子、有機粒子、顔料等を添加した材料を、適当な溶剤中に溶解又は分散させて、塗工液を調製し、この塗工液をグラビアコーター、ロールコーター、ワイヤーバーなどの慣用の塗工手段により、塗工し、乾燥するものである。耐熱滑性層の塗工量は、乾燥状態で通常、０．０１〜１０ｇ／ｍ2程度である。
【００４９】
（保護層）
また、染料層２と面順次に保護層（図示しない）を設けることとしてもよい。保護層は本発明における任意の構成である。保護層を形成する材料は、透明性、光沢性を有する材料であれば特に限定されない。このような材料として、例えば、メタクリル酸エステル共重合体、塩化ビニル／酢酸ビニル共重合体、ポリエステル樹脂、ポリカーボネート樹脂、アクリル樹脂、紫外線吸収性樹脂、エポキシ樹脂、ポリスチレン樹脂、ポリウレタン樹脂、アクリルウレタン樹脂、これらの各樹脂をシリコーン変性させた樹脂、これらの各樹脂の混合物、電離放射線硬化性樹脂、紫外線吸収性樹脂等が挙げられる。
【００５０】
また、電離放射線硬化性樹脂を含有する保護層は、耐可塑剤性や耐擦過性が特に優れている点で保護層の材料として好適に用いることができる。電離放射線硬化性樹脂としては特に限定されることはなく、従来公知の電離放射線硬化性樹脂の中から適宜選択して用いることができ、例えば、ラジカル重合性のポリマー又はオリゴマーを電離放射線照射により架橋、硬化させ、必要に応じて光重合開始剤を添加し、電子線や紫外線によって重合架橋させたものを用いることができる。紫外線吸収性樹脂を含有する保護層は、印画物に耐光性を付与することに優れている。
【００５１】
紫外線吸収性樹脂としては、例えば、反応性紫外線吸収剤を熱可塑性樹脂又は上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダートアミン系のような従来公知の非反応性の有機系紫外線吸収剤に、付加重合性二重結合（例えばビニル基、アクリロイル基、メタアクリロイル基など）、アルコール性水酸基、アミノ基、カルボキシル基、エポキシ基、イソシアネート基のような反応性基を導入したものが挙げられる。
【００５２】
（被転写体）
被転写体は、熱転写シートの分野で従来公知の被転写体をそのまま用いることができ、特に限定されることはない。例えば、基材上に染料受容性を有する受容層を設けた被転写体等を挙げることができる。被転写体おける基材としては、例えば、普通紙、上質紙、トレーシングペーパー、プラスチックフィルム等を挙げることができ、その基材について特に限定されない。また、上記被転写体における受容層は、コーティング法、サーマルヘッドや熱ロール等による形成法等にて形成することができる。なお、被転写体は、基材自体が染料受容性を有していれば、受容層を設ける必要がない。
【００５３】
また、本発明の熱転写シートを用いて形成された画像は、該画像上に設けられる保護層との密着性が良好であることから、剛性の高い被転写体に画像を形成し、この画像上に剛性の高い保護層を設けた場合であっても、形成される印画物の耐可塑剤性は高い。したがって、本発明の熱転写シートは、使用条件が過酷であるＩＤカード等を形成する際に特に好適に用いることができる。この場合においては、被転写体としては、ＩＤカードの分野で従来公知のカード基材を用いることができる。カード基材としては、例えば、ポリ塩化ビニル、ポリエステル等の樹脂製シートを挙げることができる。
【００５４】
＜＜印画物の形成方法＞＞
次に、本発明の印画物の形成方法について説明する。本発明の印画物の形成方法は、カード基材と、上記で説明した本発明の熱転写シートを重ね合わせ、熱転写方式によりカード基材上に画像を形成する画像形成工程と、画像形成工程後に、画像上に保護層を形成する保護層形成工程とを備えることを特徴とする。以下、各工程について具体的に説明する。
【００５５】
＜画像形成工程＞
画像形成工程は、カード基材と、熱転写シートを重ね合わせ、熱転写方式によりカード基材上に画像を形成する工程である。本工程で用いられる熱転写シートは、上記で説明した平均粒子径が３〜５μｍのポリエチレンワックスが、バインダー樹脂と染料の固形分総質量に対し、０．２５〜０．５質量％の割合で含有されている染料層を有する熱転写シートである。
【００５６】
カード基材と、本発明の熱転写シートの染料層とを、対向させた状態でサーマルヘッド等の加熱手段を用いて加熱することにより、カード基材上に染料層の染料が転写され画像が形成される。ここで、本発明においては、染料層中に上記特徴を有するポリエチレンワックスが含まれていることから、染料層とカード基材とが直接接触してこすれることによる「地汚れ」の発生を防止することができる。また、染料層の染料とともに、「画像と保護層との密着性」を向上させることができる範囲の量の、ポリエチレンワックスもカード基材上に転写される。従って、後述する保護層形成工程において、画像上に保護層を高い密着性をもって形成することができ、「耐可塑剤性」に優れた印画物を形成することができる。
【００５７】
（カード基材）
本工程で使用できるカード基材としては、熱転写シートの染料層に含まれる染料の染色性を有するものであれば、特に限定はなく、例えば、ポリ塩化ビニル、ポリエステル等の樹脂製シート、金属製シート等を使用することができる。また、カード基材の厚みは、カードの使用目的等に応じて適宜設定することができる。
【００５８】
中でも本発明においては、図４に示すように、センターコア１００の両面にポリ塩化ビニル層１１０が積層されたカード基材５０を好適に使用可能である。センターコア１００は、例えば、厚み０．１〜０．８ｍｍ程度の白色硬質ポリ塩化ビニル樹脂シートを使用することができる。カード基材をこのような３層構造とすることにより、熱転写方式による画像の記録時等のカール発生を有効に防止することができる。
【００５９】
ポリ塩化ビニル層１１０には、染料の染着性をもたせるために、ポリ塩化ビニル１００重量部当り０．１〜１０重量部、好ましくは３〜５重量部の可塑剤を含有させることができる。可塑剤の含有量が０．１重量部未満であると、ポリ塩化ビニル層の染料に対する染着性が不十分であり、熱転写時に熱転写シートの染料層がそのまま転写するという異常転写が発生し、一方、可塑剤の含有量が１０重量部を超えると、ポリ塩化ビニル層の剛性が不足し柔らかくなり、また、保存中に染料画像ににじみが生じることがあり好ましくない。
【００６０】
使用する可塑剤としては、フタル酸ジブチル、フタル酸ジｎ−オクチル、フタル酸ジ（２−エチルヘキシル）、フタル酸ジノニル、フタル酸ジラウリル、フタル酸ブチルラウリル、フタル酸ブチルベンジル、アジピン酸ジ（２−エチルヘキシル）、セバチン酸ジ（２−エチルヘキシル）、リン酸トリクレジル、リン酸トリ（２−エチルヘキシル）、ポリエチレングリコールエステル、エポキシ脂肪酸エステル等、従来公知の可塑剤を挙げることができる。
【００６１】
また、上記の可塑剤に加えて、ポリ塩化ビニル１００重量部当り０．１〜５重量部の滑剤を含有させることによって、可塑剤を比較的多量に、例えば、５〜１０重量部の割合でポリ塩化ビニル層１１０に含有させても、熱転写方式による画像の記録時にカード基材と熱転写シートとがブロッキングを生じることが防止され、また、ポリ塩化ビニル層１１０の染料の染着性が更に向上する。滑剤としては、脂肪酸、脂肪酸アミド、ワックス、パラフィン等の従来公知のいずれの滑剤も使用することができる。さらに、ポリ塩化ビニル層１１０には、着色顔料、白色顔料、体質顔料、充填剤、紫外線吸収剤、帯電防止剤、熱安定剤、酸化防止剤、蛍光増白剤等も任意に含有させることができる。
【００６２】
カード基材は、上述の例では３層構造であるが、３層以上の多層構造の基材シート、あるいはポリ塩化ビニル、アクリロニトリル−ブタジエン−スチレン共重合体、ポリカーボネート、ポリエチレンテレフタレート、紙等の単層構造の基材シートを使用することもできる。
【００６３】
（保護層形成工程）
保護層形成工程は、画像形成工程後に、画像形成工程で形成された画像上に保護層を形成する工程である。保護層形成工程で画像上に設けられる保護層について特に限定はなく、画像を保護するために設けられる従来公知の保護層を適宜選択して、画像上に設けることができる。なお、保護層は、画像全面を覆うように形成してもよく、画像の一部を覆うように形成してもよい。
【００６４】
保護層を形成するための方式については、転写用保護層を設けた保護層転写シートを用いて、画像上に保護層を転写する熱転写方式や、ラミネートフィルム等の透明なフィルムを画像上に貼着して保護層を形成する貼着方式を挙げることができる。
【００６５】
上記で説明したように、本発明の熱転写シートを用いてカード基材上に形成された画像には、染料とともに、「画像と保護層との密着性」を向上させることができる範囲内の量のポリエチレンワックスが転写されていることから、あらゆる保護層との密着性が高く、剛性の高い保護層を設けた場合であっても、画像と保護層との間で膜浮きが生ずることはない。したがって、本発明の印画物の形成方法は、画像上に剛性の高い保護層を設ける場合に好適に用いることができる。
【００６６】
特に、ラミネートフィルム等の剛性の高い保護層と、剛性の高いカード基材とを組合せて印画物を形成する場合には、カード基材と保護層との間でひずみが生じやすく、画像と保護層との界面で膜浮きが発生しやすい。しかしながら、本発明においては、上記で説明したポリエチレンワックスにより画像と保護層とを強固に密着させることができることから、この場合であっても画像と保護層との間で膜浮きが生ずることはない。したがって、本発明は、画像とラミネートフィルムとを重ね、熱圧を加えることにより、該画像上にラミネートフィルムを積層する貼着方式を好適に用いることができる。ラミネートフィルムの貼着は、例えば、卓上ラミネーター等を用いて、画像上に積層させることができる。
【００６７】
ラミネートフィルムとしては、従来公知のフィルムを適宜選択して用いることができ、特に限定はない。例えば、ポリエチレン系フィルム、ＥＶＡ系フィルム、ポリプロピレン系フィルム等のポリオレフィン系フィルム、ＰＥＴ系フィルム等を挙げることができる。中でも、ポリエチレンテレフタレート（ＰＥＴ）は、その剛性が高いことから、印画物がＩＤカードである場合に好ましく用いることができる。
【００６８】
熱転写方式により、保護層を形成する場合には、基材上から剥離可能に設けられた保護層を有する保護層転写シートを用いることができる。保護層転写シートを構成する保護層としては、上記で説明した保護層等を適宜選択して用いることができ、ここでの説明は省略する。
【実施例】
【００６９】
次に実施例及び比較例を挙げて本発明を更に具体的に説明する。以下、特に断りのない限り、部または％は質量基準である。
【００７０】
（保護層転写シートの準備）
基材として、厚さ６μｍのポリエチレンテレフタレートフィルム（東レ（株）製  ルミラー）の一方の面に、下記組成の保護層用塗工液を、グラビアコーティングにより、乾燥塗布量が２．０ｇ／ｍ2となるように塗工・乾燥して転写性保護層を形成した。また、基材の他方の面に、下記組成の耐熱滑性層用塗工液を、グラビアコーティングにより、乾燥塗布量が１．０ｇ／ｍ2となるように塗工・乾燥して耐熱滑性層を形成してなる保護層転写シートを準備した。
【００７１】
＜保護層用塗工液＞
・アクリル樹脂                                                        ２０.０部
（ＢＲ８７  三菱レイヨン（株）製）
・メチルエチルケトン                                                  ４０．０部
・トルエン                                                            ４０．０部
【００７２】
＜耐熱滑性層用塗工液＞
・ポリビニルブチラール樹脂                                            １３．６部
（エスレックＢＸ−１  積水化学工業（株）製）
・ポリイソシアネート硬化剤                                              ０．６部
（タケネートＤ２１８  武田薬品工業（株）製）
・リン酸エステル                                                        ０．８部
（プライサーフＡ２０８Ｓ  第一工業製薬（株）製
・メチルエチルケトン                                                  ４２．５部
・トルエン                                                            ４２．５部
【００７３】
（被転写体の準備）
下記組成からなるセンターコア（厚み０．２ｍｍ）を準備し、該センターコアの両面に下記組成からなる透明シート（０．１５ｍｍ）を熱圧着させることで、３層構造の被転写体（ポリ塩化ビニルカード基材（５４ｃｍ×３６ｃｍ））を作成した。
【００７４】
＜センターコアの組成＞
・塩化ビニルコンパウンド                                                １００部
（重合度８００  安定剤等の添加剤含有量約１０％）
・白色顔料（酸化チタン）                                                  １０部
・可塑剤（ジオクチルフタレート）                                        ０．５部
＜透明シートの組成＞
・塩化ビニルコンパウンド                                                １００部
・可塑剤（ジオクチルフタレート）                                        ０．５部
【００７５】
（実施例１）
基材として、厚さ４．５μｍのポリエチレンテレフタレートフィルム（東レ（株）製  ルミラー）の一方の面に、下記組成のイエロー染料層用塗工液１、マゼンダ染料層用塗工液１、シアン染料層用塗工液１をそれぞれ、グラビアコーティングにより、乾燥塗布量が０．８ｇ／ｍ2となるように塗工・乾燥して染料層を形成した。また、基材の他方の面に、上記組成の耐熱滑性層用塗工液を、グラビアコーティングにより、乾燥塗布量が１．０ｇ／ｍ2となるように塗工・乾燥して耐熱滑性層を形成して、実施例１の熱転写シートを得た。
【００７６】
＜イエロー染料層用塗工液１＞
・イエロー染料Ａ（上記化学式１）                                        ３．０部
・イエロー染料Ｂ（上記化学式２）                                        ２．０部
・ポリビニルアセトアセタール樹脂                                        ３．５部
（エスレックＫＳ−５  積水化学工業（株）製）
・エチルセルロース樹脂                                                  ０．５部
（エトセル  ＳＴＤ−４５  ダウ・ケミカル・カンパニー社製）
・ポリエチレンワックス（平均粒径５μｍ）                          ０．０２２５部
・メチルエチルケトン                                                  ４５．５部
・トルエン                                                            ４５．５部
【００７７】
＜マゼンダ染料層用塗工液１＞
・マゼンダ染料Ａ（上記化学式３）                                        ２．０部
・マゼンダ染料Ｂ（上記化学式４）                                        ２．５部
・マゼンダ染料Ｃ（上記化学式５）                                        １．５部
・ポリビニルアセトアセタール樹脂                                        ３．５部
（エスレックＫＳ−５  積水化学工業（株）製）
・エチルセルロース樹脂                                                  ０．５部
（エトセル  ＳＴＤ−４５  ダウ・ケミカル・カンパニー社製）
・ポリエチレンワックス（平均粒径５μｍ）                            ０．０２５部
・メチルエチルケトン                                                  ４５．０部
・トルエン                                                            ４５．０部
【００７８】
＜シアン染料層用塗工液１＞
・シアン染料Ａ（上記化学式６）                                          ２．０部
・シアン染料Ｂ（上記化学式７）                                          ２．０部
・シアン染料Ｃ（上記化学式８）                                          １．０部
・ポリビニルアセトアセタール樹脂                                        ３．５部
（エスレックＫＳ−５  積水化学工業（株）製）
・エチルセルロース樹脂                                                  ０．５部
（エトセル  ＳＴＤ−４５  ダウ・ケミカル・カンパニー社製）
・ポリエチレンワックス（平均粒径５μｍ）                          ０．０２２５部
・メチルエチルケトン                                                  ４５．５部
・トルエン                                                            ４５．５部
【００７９】
（イエロー染料層用塗工液２〜１５、マゼンダ染料層用塗工液２〜１５、シアン染料層用塗工液２〜１５の調製）
上記組成のイエロー染料層用塗工液１、マゼンダ染料層用塗工液１、シアン染料層用塗工液１におけるポリエチレンワックスの配合量、及びその平均粒子径のみを下表１に示すものに変更したイエロー染料層用塗工液２〜１５、マゼンダ染料層用塗工液２〜１５、シアン染料層用塗工液２〜１５を調製した。
【００８０】
【表１】
2011212987.tif 000011
【００８１】
（実施例２）
イエロー染料層用塗工液１をイエロー染料層用塗工液２に、マゼンダ染料層用塗工液１をマゼンダ染料層用塗工液２に、シアン染料層用塗工液１をシアン染料層用塗工液２に変更した以外は全て実施例１と同様にして実施例２の熱転写シートを得た。
【００８２】
（実施例３）
イエロー染料層用塗工液１をイエロー染料層用塗工液３に、マゼンダ染料層用塗工液１をマゼンダ染料層用塗工液３に、シアン染料層用塗工液１をシアン染料層用塗工液３に変更した以外は全て実施例１と同様にして実施例３の熱転写シートを得た。
【００８３】
（実施例４）
イエロー染料層用塗工液１をイエロー染料層用塗工液４に、マゼンダ染料層用塗工液１をマゼンダ染料層用塗工液４に、シアン染料層用塗工液１をシアン染料層用塗工液４に変更した以外は全て実施例１と同様にして実施例４の熱転写シートを得た。
【００８４】
（実施例５）
イエロー染料層用塗工液１をイエロー染料層用塗工液５に、マゼンダ染料層用塗工液１をマゼンダ染料層用塗工液５に、シアン染料層用塗工液１をシアン染料層用塗工液５に変更した以外は全て実施例１と同様にして実施例５の熱転写シートを得た。
【００８５】
（実施例６）
イエロー染料層用塗工液１をイエロー染料層用塗工液６に、マゼンダ染料層用塗工液１をマゼンダ染料層用塗工液６に、シアン染料層用塗工液１をシアン染料層用塗工液６に変更した以外は全て実施例１と同様にして実施例６の熱転写シートを得た。
【００８６】
（実施例７）
イエロー染料層用塗工液１をイエロー染料層用塗工液７に、マゼンダ染料層用塗工液１をマゼンダ染料層用塗工液７に、シアン染料層用塗工液１をシアン染料層用塗工液７に変更した以外は全て実施例１と同様にして実施例７の熱転写シートを得た。
【００８７】
（比較例１）
イエロー染料層用塗工液１をイエロー染料層用塗工液８に、マゼンダ染料層用塗工液１をマゼンダ染料層用塗工液８に、シアン染料層用塗工液１をシアン染料層用塗工液８に変更した以外は全て実施例１と同様にして比較例１の熱転写シートを得た。
【００８８】
（比較例２）
イエロー染料層用塗工液１をイエロー染料層用塗工液９に、マゼンダ染料層用塗工液１をマゼンダ染料層用塗工液９に、シアン染料層用塗工液１をシアン染料層用塗工液９に変更した以外は全て実施例１と同様にして比較例２の熱転写シートを得た。
【００８９】
（比較例３）
イエロー染料層用塗工液１をイエロー染料層用塗工液１０に、マゼンダ染料層用塗工液１をマゼンダ染料層用塗工液１０に、シアン染料層用塗工液１をシアン染料層用塗工液１０に変更した以外は全て実施例１と同様にして比較例３の熱転写シートを得た。
【００９０】
（比較例４）
イエロー染料層用塗工液１をイエロー染料層用塗工液１１に、マゼンダ染料層用塗工液１をマゼンダ染料層用塗工液１１に、シアン染料層用塗工液１をシアン染料層用塗工液１１に変更した以外は全て実施例１と同様にして比較例４の熱転写シートを得た。
【００９１】
（比較例５）
イエロー染料層用塗工液１をイエロー染料層用塗工液１２に、マゼンダ染料層用塗工液１をマゼンダ染料層用塗工液１２に、シアン染料層用塗工液１をシアン染料層用塗工液１２に変更した以外は全て実施例１と同様にして比較例５の熱転写シートを得た。
【００９２】
（比較例６）
イエロー染料層用塗工液１をイエロー染料層用塗工液１３に、マゼンダ染料層用塗工液１をマゼンダ染料層用塗工液１３に、シアン染料層用塗工液１をシアン染料層用塗工液１３に変更した以外は全て実施例１と同様にして比較例６の熱転写シートを得た。
【００９３】
（比較例７）
イエロー染料層用塗工液１をイエロー染料層用塗工液１４に、マゼンダ染料層用塗工液１をマゼンダ染料層用塗工液１４に、シアン染料層用塗工液１をシアン染料層用塗工液１４に変更した以外は全て実施例１と同様にして比較例７の熱転写シートを得た。
【００９４】
（比較例８）
イエロー染料層用塗工液１をイエロー染料層用塗工液１５に、マゼンダ染料層用塗工液１をマゼンダ染料層用塗工液１５に、シアン染料層用塗工液１をシアン染料層用塗工液１５に変更した以外は全て実施例１と同様にして比較例８の熱転写シートを得た。
【００９５】
上記で準備した被転写体と、実施例１〜実施例７、比較例１〜８の熱転写シートの染料層とをそれぞれ重ね合わせ、線密度３００ｄｐｉのサーマルヘッドを搭載した２５６階調制御が可能な熱転写プリンタを使用して、印画スピード：２ｍｓ／Ｌｉｎｅ、印画エネルギー：０．２０ｍｊ／ｄｏｔの条件で、イエロー、マゼンダ、シアンの順に印画を行い、イエロー、マゼンダ、シアン、ブラックのベタ印刷がされた印画領域を形成した。更に、印画領域を覆うように上記で準備した保護層転写シートの保護層のベタ印刷を行い、実施例１〜７、比較例１〜８の印画物を形成した。
【００９６】
（耐可塑剤性の評価）
実施例１〜７、比較例１〜８の印画物の耐可塑剤性試験を行い、耐可塑剤性の評価を行った。耐可塑剤性試験は、ＡＮＳＩ  ＩＮＣＩＴＳ  ３２２−２００２  ５．１４  Ｐｌａｓｔｉｃｉｚｅｒ  Ｉｎｄｕｃｅｄ  Ｍｉｇｒａｔｉｏｎ  に基づく試験であり、実施例及び比較例の印画物を、長軸、短軸方向の裏、表にてそれぞれ３００回折り曲げ試験を行い、保護層の接着性を弱め、ＤＯＰを印画物表面に滴下し、バーコーターで全面に塗布した後に、表面をＰＥＴフィルムで覆い、４０℃環境にて４時間保存を行い、ＤＯＰが印画物に与える影響を確認した。評価は、印画物表面の顕微鏡観察により行い、以下の評価基準により評価を行った。評価結果を表２に示す。
【００９７】
（評価方法）
５：折り曲げ試験を行った箇所で、保護層の浮き上がり、剥がれともに発生無し
４：折り曲げ試験を行った箇所で、わずかに保護層の浮き上がり、または剥がれが認められる
３：折り曲げ試験を行った箇所の半分程度、保護層の浮き上がり、剥がれが認められる
２：折り曲げ試験を行った箇所の全域に、保護層の浮き上がり、剥がれが認められる
１：ほぼ全領域にて保護層の浮き上がり、剥がれが認められる
【００９８】
（地汚れの評価）
以下の条件にて、印画を行い、地汚れを評価した。実施例１〜実施例７、比較例１〜８と同様の熱転写シート、保護層転写シート、カードを用い、同一プリンタを用いイエロー、マゼンダ、シアンの順に白ベタ（階調値０／２５５；印加熱なし）印画を行い、印画後、印画領域を覆うように保護層転写シートの保護層のベタ印画を行った。各実施例及び比較例で作製した熱転写シートは、予め温度４０℃、湿度９０％ＲＨの環境下で２週間保存したものを使用した。ここにおける地汚れの評価は、染料層から耐熱滑性層へ染料が転移し、さらに耐熱滑性層に付着した染料が染料層に再転移（キックバック）したものでなく、熱転写シートを上記の温度４０℃、湿度９０％ＲＨの環境下で保存して、基材上に形成した染料層における染料が再結晶化して析出し、染料層を汚染させているかを調べたものである。
【００９９】
（評価方法）
◎：保護層のみ印画したカードと、白ベタ印画部の色差ΔＥ*ａｂが０．５未満であり、地汚れの影響は無く良好である。
○：保護層のみ印画したカードと、白ベタ印画部の色差ΔＥ*ａｂが０．５以上１．０未満であり、地汚れの影響はほとんど無い（品質に問題なし）。
×：保護層のみ印画したカードと、白ベタ印画部の色差ΔＥ*ａｂが１．０以上であり、地汚れの影響が大きい。
【０１００】
色相は、グレタグマクベス社製ＧＲＥＴＡＧ    Ｓｐｅｃｔｒｏｌｉｎｏ（Ｄ６５光源、視野角２°）にて測定し、値は下記式（１）にしたがって、算出した。
ΔＥ*ａｂ＝（（印画前の受像シートと白ベタ印画部のＬ値の差）2
＋（印画前の受像シートと白ベタ印画部のａ値の差）2
＋（印画前の受像シートと白ベタ印画部のｂ値の差）2）1/2・・・（式１）
【０１０１】
（搬送性の評価）
以下の条件にて、印画を行い、搬送性の評価を行った。実施例１〜実施例７、比較例１〜８と同様の熱転写シートを幅６０ｍｍ長さ１００ｍｍに切断しイエロー、マゼンダ、シアンの順に長さ方向にそれぞれ５０画面ずつ面順時に切り貼りをして熱転写シートを用意した。各実施例、比較例と同様のカード、プリンタを用い、イエロー、マゼンダ、シアンの順に黒ベタ（印画幅５０ｍｍ、長さ８０ｍｍ、階調値２５５／２５５）５０枚連続印画を行い目視にてシワの発生を確認した（イエロー、マゼンダ、シアンどれか１つでも発生すればシワ発生とみなす）。
【０１０２】
（評価方法）
◎：シワ発生なし
○：シワ発生率１％〜５％未満
×：シワ発生率５％以上
【０１０３】
【表２】
2011212987.tif 000012
【０１０４】
表２からも明らかなように、平均粒子径が３〜５μｍのポリエチレンワックスが、バインダー樹脂と染料の固形分総質量に対し、０．２５〜０．５質量％の範囲内で含有されている染料層を有する実施例１〜７の熱転写シートを用いて形成された印画物は、「耐可塑剤性」、「地汚れ」、「搬送性」の全てにおいて良好な結果を得ることができた。特に、イエロー染料層、マゼンダ染料層、シアン染料層の全てに、本発明の特徴を有するポリエチレンワックスが含有された実施例１〜４の熱転写シートを用いて形成された印画物は、「地汚れ」の評価で優れた結果を得ることができた。
【０１０５】
一方、染料層にポリエチレンワックスが含有されていない比較例１においては、「地汚れ」、「搬送性」に劣る結果となった。また、ポリエチレンワックスの平均粒子径、及びポリエチレンワックスの含有量の何れか一方、又は双方が本発明の範囲外である比較例２〜８については、「耐可塑剤性」の評価が低いものとなった。
【符号の説明】
【０１０６】
１・・・基材
２・・・染料層
１０・・・熱転写シート
５０・・・カード基材
１００・・・センターコア
１１０・・・ポリ塩化ビニル層
【図１】
2011212987.tif 000013
【図２】
2011212987.tif 000014
【図３】
2011212987.tif 000015
【図４】
2011212987.tif 000016